합성 예 1 에서 얻 은 화합물 A 10 부 를 톨루엔 10 부 , MEK 10 부 에 교반 하 면서 가열 용해 시켰 다 . 얻 어 진 용액 을 실온 으로 까지 냉각 한 후 , 비페닐 아 랄 킬 형 말 레 이미드 수지 ( 니 폰 카야 쿠사 제조 「 MIR - 3000 - 70 MT 」 , 말레 이미드기 당량 : 275 g / eq . , 불 휘발분 70 % 의 MEK / 톨루엔 혼합 용액 ) 80 부 , 합성 예 3 에서 얻 은 폴리 이미드 수지 20 질량 % 포함 하 는 바니시 15 부 , 경화 촉진제 ( 니치 유사 제조 「 퍼 헥 실 D 」 ) 1 부 , 무기 충전재 ( 아민 계 실란 커플링 제 ( 신 에 츠 카 가 쿠 코 교사 제조 「 KBM 573 」 ) 로 표면 처리 된 구형 실리카 ( 아 도마 텍스 사 제조 「 SO - C 2 」 , 평균 입자 직경 0 . 5 μ m ) ) 130 부 를 혼합 하 고 , 고속 회전 믹서 로 균일 하 게 분산 하 여 수지 조성물 1 을 얻 었 다 .